(57)【要約】  結晶粒径を決定づける介在物、析出物を制御し、表面傷の発生を抑制できる高マンガン鋼鋼片や鋼板の製造方法およびこれらの生産に用いられる高マンガン鋼鋳片の製造方法を提供する。  高マンガン鋼鋳片の製造方法であって、特定の成分組成を含有する溶鋼を連続鋳造するにあたり、タンディッシュにおける溶鋼のＣａ、ＯおよびＳの含有量が下記（１）式を満足する、高マンガン鋼鋳片の製造方法。  ０．４≦ＡＣＲ≦１．４・・・（１）  上記（１）式のＡＣＲは、下記（２）式で算出される。  ＡＣＲ＝｛［％Ｃａ］−（０．１８＋１３０×［％Ｃａ］）×［％Ｏ］｝／（１．２５×［％Ｓ］）・・・（２）  上記（２）式の［％Ｃａ］は前記溶鋼中のＣａの含有量（質量％）であり、［％Ｏ］は前記溶鋼中のＯの含有量（質量％）であり、［％Ｓ］は前記溶鋼中のＳの含有量（質量％）である。
2020189762.tif 000002
【特許請求の範囲】
【請求項１】
質量％で、
Ｃ：０．１０％以上１．３％以下、
Ｓｉ：０．１０％以上０．９０％以下、
Ｍｎ：１０％以上３５％以下、
Ｐ：０．０３０％以下、
Ｓ：０．００７０％以下、
Ａｌ：０．０１％以上０．１％以下、
Ｃｒ：１０％以下、
Ｃａ：０．０００１％以上０．０１０％以下、
Ｍｇ：０．０００１％以上０．０１０％以下、
Ｔｉ：０．００１％以上０．０３％以下、
Ｎ：０．０００１％以上０．２０％以下、
Ｏ：０．０１００％以下を含有し、残部が鉄および不可避的不純物からなる成分組成を有する溶鋼を連続鋳造するにあたり、タンディッシュにおける前記溶鋼のＣａ、ＯおよびＳの含有量が下記（１）式を満足する、高マンガン鋼鋳片の製造方法。
０．４≦ＡＣＲ≦１．４・・・（１）
上記（１）式のＡＣＲは、下記（２）式で算出される。
ＡＣＲ＝｛［％Ｃａ］−（０．１８＋１３０×［％Ｃａ］）×［％Ｏ］｝／（１．２５×［％Ｓ］）・・・（２）
上記（２）式の［％Ｃａ］は前記溶鋼中のＣａの含有量（質量％）であり、［％Ｏ］は前記溶鋼中のＯの含有量（質量％）であり、［％Ｓ］は前記溶鋼中のＳの含有量（質量％）である。
【請求項２】
前記タンディッシュにおける前記溶鋼のＴｉ、ＭｇおよびＮの含有量がさらに下記（３）式を満足する、請求項１に記載の高マンガン鋼鋳片の製造方法。
［％Ｔｉ］×［％Ｎ］×［％Ｍｇ］≧２．０×１０−８・・・（３）
上記（３）式の［％Ｔｉ］は前記溶鋼中のＴｉの含有量（質量％）であり、［％Ｎ］は前記溶鋼中のＮの含有量（質量％）であり、［％Ｍｇ］は前記溶鋼中のＭｇの含有量（質量％）である。
【請求項３】
さらに質量％で、
Ｎｂ：０．００１％以上０．０１％以下、
Ｖ：０．００１％以上０．０３％以下、
Ｃｕ：０．０１％以上１．００％以下、
Ｎｉ：０．０１％以上０．５０％以下、
Ｍｏ：０．０５％以上２．００％以下、
Ｗ：０．０５％以上２．００％以下のうちから選ばれる１種または２種以上を含有する成分組成を有する溶鋼を連続鋳造する請求項１または請求項２に記載の高マンガン鋼鋳片の製造方法。
【請求項４】
請求項１から請求項３の何れか一項に記載の高マンガン鋼鋳片の製造方法で製造された鋳片を熱間圧延して鋼片を製造する、高マンガン鋼鋼片の製造方法。
【請求項５】
請求項１から請求項３の何れか一項に記載の高マンガン鋼鋳片の製造方法で製造された鋳片を熱間圧延して鋼板を製造する、高マンガン鋼鋼板の製造方法。
【発明の詳細な説明】
【技術分野】
【０００１】
本発明は、核融合施設やリニアモータカー用路盤、核磁気共鳴断層室等の機械構造用部材ならびに液化ガス貯蔵用タンク等の極低温環境で使用される構造用鋼の高マンガン鋼素材となる鋼片や鋼板の製造方法およびこれらの生産に用いられる高マンガン鋼鋳片の製造方法に関する。
【背景技術】
【０００２】
オーステナイト単相組織で非磁性特性を有する高マンガン鋼は、従来のオーステナイト系ステンレス鋼や、９％ニッケル鋼、５０００系アルミニウム合金などの極低温用金属材料に代わる安価な鋼材として要望が高まっている。【０００３】
従来、これら高マンガン鋼の素材となる鋼片は、インゴット法で鋳片を得、これを熱間で分塊圧延して製造することが一般的であったが、最近では生産性向上やコスト低減の観点から、連続鋳造法で得た鋳片からの製造が不可欠となってきている。高マンガン鋼の鋼片や鋼板を連続鋳造法で得た鋳片から製造する場合、連続鋳造時の鋳片の表面割れや、熱間圧延時の鋼片や鋼板の表面割れが多発し、割れ疵除去のための手入れ増大ならびに歩留り低下が問題となる。このため、鋼片または鋼板製造時における表面割れを抑制できる高マンガン鋼鋳片の製造が強く望まれていた。【０００４】
高マンガン鋼の連続鋳造鋳片を、表面割れを発生させずに熱間圧延する技術として、特許文献１には、Ｍｇ、Ｃａ、ＲＥＭの１種または２種以上を合計で０．０００２％以上含有し、３０Ｃ＋０．５Ｍｎ＋Ｎｉ＋０．８Ｃｒ＋１．２Ｓｉ＋０．８Ｍｏ≧２５とＯ／Ｓ≧１とを満足する成分を含有する低温靱性に優れた高Ｍｎ鋼が開示されている。
【先行技術文献】
【特許文献】
【０００５】
【特許文献１】特開２０１６−１９６７０３号公報
【発明の概要】
【発明が解決しようとする課題】
【０００６】
特許文献１に開示された高Ｍｎ鋼は、上記成分を含有することで、優れた微細結晶粒を達成するものであるが、結晶粒径を決定づける介在物、析出物の種類を目標通りに制御するには不十分である、といった課題があった。【０００７】
本発明は、かかる状況を鑑みてなされたものであり、結晶粒径を決定づける介在物、析出物を制御し、表面傷の発生を抑制できる高マンガン鋼鋼片や鋼板の製造方法およびこれらの生産に用いられる高マンガン鋼鋳片の製造方法を提供することを目的とする。
【課題を解決するための手段】
【０００８】
このような課題を解決するための本発明の特徴は、以下の通りである。
［１］質量％で、Ｃ：０．１０％以上１．３％以下、Ｓｉ：０．１０％以上０．９０％以下、Ｍｎ：１０％以上３５％以下、Ｐ：０．０３０％以下、Ｓ：０．００７０％以下、Ａｌ：０．０１％以上０．１％以下、Ｃｒ：１０％以下、Ｃａ：０．０００１％以上０．０１０％以下、Ｍｇ：０．０００１％以上０．０１０％以下、Ｔｉ：０．００１％以上０．０３％以下、Ｎ：０．０００１％以上０．２０％以下、Ｏ：０．０１００％以下を含有し、残部が鉄および不可避的不純物からなる成分組成を有する溶鋼を連続鋳造するにあたり、タンディッシュにおける前記溶鋼のＣａ、ＯおよびＳの含有量が下記（１）式を満足する、高マンガン鋼鋳片の製造方法。
０．４≦ＡＣＲ≦１．４・・・（１）
上記（１）式のＡＣＲは、下記（２）式で算出される。
ＡＣＲ＝｛［％Ｃａ］−（０．１８＋１３０×［％Ｃａ］）×［％Ｏ］｝／（１．２５×［％Ｓ］）・・・（２）
上記（２）式の［％Ｃａ］は前記溶鋼中のＣａの含有量（質量％）であり、［％Ｏ］は前記溶鋼中のＯの含有量（質量％）であり、［％Ｓ］は前記溶鋼中のＳの含有量（質量％）である。
［２］前記タンディッシュにおける前記溶鋼のＴｉ、ＭｇおよびＮの含有量がさらに下記（３）式を満足する、［１］に記載の高マンガン鋼鋳片の製造方法。
［％Ｔｉ］×［％Ｎ］×［％Ｍｇ］≧２．０×１０−８・・・（３）
上記（３）式の［％Ｔｉ］は前記溶鋼中のＴｉの含有量（質量％）であり、［％Ｎ］は前記溶鋼中のＮの含有量（質量％）であり、［％Ｍｇ］は前記溶鋼中のＭｇの含有量（質量％）である。
［３］さらに質量％で、Ｎｂ：０．００１％以上０．０１％以下、Ｖ：０．００１％以上０．０３％以下、Ｃｕ：０．０１％以上１．００％以下、Ｎｉ：０．０１％以上０．５０％以下、Ｍｏ：０．０５％以上２．００％以下、Ｗ：０．０５％以上２．００％以下のうちから選ばれる１種または２種以上を含有する成分組成を有する溶鋼を連続鋳造する、［１］または［２］に記載の高マンガン鋼鋳片の製造方法。
［４］［１］から［３］の何れか１つに記載の高マンガン鋼鋳片の製造方法で製造された鋳片を熱間圧延して鋼片を製造する、高マンガン鋼鋼片の製造方法。
［５］［１］から［３］の何れか１つに記載の高マンガン鋼鋳片の製造方法で製造された鋳片を熱間圧延して鋼板を製造する、高マンガン鋼鋼板の製造方法。
【発明の効果】
【０００９】
本発明の実施により、表面傷の発生を抑制しながら高マンガン鋼鋳片を製造できる。さらに、当該高マンガン鋼鋳片を鋼片または鋼板に熱間圧延するに際し、圧延時の表面傷の発生を抑制しながら、高マンガン鋼鋼片または鋼板を製造できる。
【図面の簡単な説明】
【００１０】
【図１】図１は、従来例および発明例における溶鋼から凝固過程の高マンガン鋼の介在物および析出物の生成挙動をまとめた図である。
【発明を実施するための形態】
【００１１】
以下、本発明の実施形態について説明するが、本発明は以下の実施形態に限定されない。本実施形態に係る高マンガン鋼は、Ｃ：０．１０％以上１．３％以下、Ｓｉ：０．１０％以上０．９０％以下、Ｍｎ：１０％以上３５％以下、Ｐ：０．０３０％以下、Ｓ：０．００７０％以下、Ａｌ：０．０１％以上０．１％以下、Ｃｒ：１０％以下、Ｃａ：０．０００１％以上０．０１０％以下、Ｍｇ：０．０００１％以上０．０１０％以下、Ｔｉ：０．００１％以上０．０３％以下、Ｎ：０．０００１％以上０．２０％以下、Ｏ：０．０００１％以上０．０１００％以下を含有し、残部が鉄および不可避的不純物からなる成分組成を有する。上記成分組成は、Ｎｂ：０．００１％以上０．０１％以下、Ｖ：０．００１％以上０．０３％以下、Ｃｕ：０．０１％以上１．００％以下、Ｎｉ：０．０１％以上０．５０％以下、Ｍｏ：０．０５％以上２．００％以下およびＷ：０．０５％以上２．００％以下のうちから選ばれる１種または２種以上を含有してもよい。成分組成における成分の含有量を表す「％」は、特に断わらない限り「質量％」を意味する。全ての成分の含有量は、溶存量ではなくトータル値である。
【００１２】
Ｃ：０．１０％以上１．３％以下
Ｃは、オーステナイト相の安定化と強度の向上を目的として添加される。Ｃの含有量が０．１０％未満では必要な強度が得られない。一方、Ｃの含有量が１．３％を超えると炭化物やセメンタイトの析出量が過大となり靱性が低下する。このため、Ｃの含有量は０．１０％以上１．３％以下である必要があり、０．３０％以上０．８％以下であることが好ましい。
【００１３】
Ｓｉ：０．１０％以上０．９０％以下
Ｓｉは、脱酸と固溶強化を目的として添加される。この効果を得るには、Ｓｉの含有量が０．１０％以上である必要がある。一方、Ｓｉは、フェライト安定化元素であり、多量に添加すると高マンガン鋼のオーステナイト組織が不安定になる。このため、Ｓｉの含有量は０．９０％以下である必要がある。したがって、Ｓｉの含有量は０．１０％以上０．９０％以下である必要があり、０．２０％以上０．６０％以下であることが好ましい。
【００１４】
Ｍｎ：１０％以上３５％以下
Ｍｎは、オーステナイト組織を安定化し、強度の増加をもたらす元素である。特に、Ｍｎの含有量を１０％以上とすることによって、オーステナイト鋼に期待される非磁性および低温靱性といった特性が得られる。一方で、一般にオーステナイト鋼は熱間加工性に乏しく、中でも高マンガン鋼は連続鋳造や熱間圧延時の割れの感受性が高い材料として知られている。特に、Ｍｎの含有量が３５％を超えると加工性が著しく低下する。従って、Ｍｎの含有量は１０％以上３５％以下である必要があり、２０％以上２８％以下であることが好ましい。
【００１５】
Ｐ：０．０３０％以下
Ｐは、鋼中に含まれる不純物元素であり、靱性の低下や熱間脆化を招く。このため、Ｐの含有量は少ないほどよいが、０．０３０％までは許容できる。したがって、Ｐの含有量は、０．０３０％以下である必要があり、０．０１５％以下であることが好ましい。
【００１６】
Ｓ：０．００７０％以下
Ｓは、鋼中に含まれる不純物元素であり、ＭｎＳ等の硫化物が起点となって靱性を低下させる。このため、Ｓの含有量は少ないほどよいが、０．００７０％までは許容できる。したがって、Ｓの含有量は、０．００７０％以下である必要があり、０．００３０％以下であることが好ましい。
【００１７】
Ａｌ：０．０１％以上０．１％以下
Ａｌは、脱酸を目的として添加される。必要な脱酸効果を得るには、Ａｌの含有量が０．０１％以上である必要がある。一方、Ａｌの含有量が０．１％を超えるほど添加されても脱酸効果は頭打ちとなると同時に過剰なＡｌＮが生成して熱間加工性が低下する。したがって、Ａｌの含有量は０．０１％以上０．１％以下である必要があり、０．０２％以上０．０５％以下であることが好ましい。
【００１８】
Ｃｒ：１０％以下
Ｃｒは、固溶強化を目的として添加される。一方、Ｃｒを多量に添加すると高マンガン鋼のオーステナイト組織が不安定になり、脆化の原因となる粗大炭化物が析出する。したがって、Ｃｒの含有量は１０％以下が必要であり、７％以下であることが好ましい。
【００１９】
Ｃａ：０．０００１％以上０．０１０％以下
Ｃａは、適量添加すると微細な酸化物や硫化物を形成し、析出介在物による粒界脆化を抑制する。このため、Ｃａの含有量は０．０００１％以上である必要がある。一方、Ｃａの含有量が過剰になると、析出介在物が粗大化し、逆に粒界脆化を促進する。このため、Ｃａの含有量は０．０１０％以下である必要がある。Ｃａの含有量は、０．０００５％以上０．００５０％以下であることが好ましい。
【００２０】
Ｍｇ：０．０００１％以上０．０１０％以下
Ｍｇは、Ｃａと同様でＯ、Ｓ元素と非常に結合しやすく、微細な酸化物や硫化物を形成することから析出介在物による粒界脆化の抑制が期待できる。このため、Ｍｇの含有量は０．０００１％以上である必要がある。一方、Ｍｇの含有量が過剰になると、添加時に溶鋼との反応が激しくなって溶鋼清浄を逆に悪化させる懸念を生じさせるだけでなく、析出介在物を粗大化させる懸念もある。このため、Ｍｇの含有量は０．０１０％以下である必要がある。Ｍｇの含有量は、０．０００５％以上０．００２０％以下であることが好ましい。
【００２１】
Ｔｉ：０．００１％以上０．０３％以下
Ｔｉは、高温条件でＣ、Ｎ元素と結合するので、巨大な炭化物の生成抑制や割れ感受性の高いＮｂ、Ｖの炭窒化物の析出抑制に有効である。このため、Ｔｉの含有量は０．００１％以上である必要がある。一方、Ｔｉを大量に添加すると巨大な炭窒化物を生成することになり、低温靱性の劣化が問題になる。このため、Ｔｉの含有量は０．０３％以下である必要がある。Ｔｉの含有量は、０．００１％以上０．０２％以下であることが好ましい。
【００２２】
Ｎ：０．０００１％以上０．２０％以下
Ｎは、オーステナイト組織を安定化させ、固溶および析出によって強度を増加させる。この効果を狙って、Ｎの含有量は０．０００１％以上である必要がある。一方、Ｎの含有量が０．２０％を超えると熱間加工性が低下する。このため、Ｎの含有量は０．０００１％以上０．２０％以下である必要がある。Ｎの含有量は、０．００５０％以上０．１０％以下であることが好ましい。
【００２３】
Ｏ：０．０１００％以下
Ｏの含有量は、溶鋼段階の脱酸ならびに介在物浮上除去の程度により決まる値であり、清浄性の観点からＯの含有量はより少ないことが好ましい。ここで、Ｏの含有量は、酸化物（介在物）としてのＯを含むトータルＯの含有量である。Ｏの含有量が多すぎると上述したＣａ、Ｍｇなどの元素が十分な効果を発生できなくなるばかりでなく、鋳片に巣などの凝固欠陥が多発しやすくなる。このため、Ｏの含有量は０．０１００％以下であることが必要である。Ｏの含有量は、０．００３０％以下であることが好ましい。
【００２４】
さらに、本実施形態に係る高マンガン鋼は、必要に応じて以下の元素から選ばれる１種または２種以上を含有してもよい。
【００２５】
Ｎｂ：０．００１％以上０．０１％以下、Ｖ：０．００１％以上０．０３％以下
ＮｂおよびＶは、いずれも炭窒化物を生成し、生成した炭窒化物が拡散性水素のトラップサイトとして作用するので、応力腐食割れを抑制する効果を有する。この効果を得るには、Ｎｂ：０．００１％以上０．０１％以下、Ｖ：０．００１％以上０．０３％以下で含有することが好ましい。これら成分組成範囲であれば、表面傷の発生を抑制しながら高マンガン鋼鋳片を製造すること、および、当該高マンガン鋼鋳片を鋼片または鋼板に熱間圧延するに際し、圧延時の表面傷の発生を抑制しながら、高マンガン鋼鋼片または鋼板を製造することには影響しない。
【００２６】
Ｃｕ：０．０１％以上１．００％以下、Ｎｉ：０．０１％以上０．５０％以下
ＣｕおよびＮｉは、オーステナイト組織を安定化し、炭化物の析出抑制に寄与する。これらの効果を得るには、Ｃｕ：０．０１％以上１．００％以下、Ｎｉ：０．０１％以上０．５０％以下で含有することが好ましい。これら成分組成範囲であれば、表面傷の発生を抑制しながら高マンガン鋼鋳片を製造すること、および、当該高マンガン鋼鋳片を鋼片または鋼板に熱間圧延するに際し、圧延時の表面傷の発生を抑制しながら、高マンガン鋼鋼片または鋼板を製造することには影響しない。
【００２７】
Ｍｏ：０．０５％以上２．００％以下、Ｗ：０．０５％以上２．００％以下
ＭｏおよびＷは、母材強度の向上に寄与する。これらの効果を得るには、Ｍｏ：０．０５％以上２．００％以下、Ｗ：０．０５％以上２．００％以下で含有することが好ましい。これら成分組成範囲であれば、表面傷の発生を抑制しながら高マンガン鋼鋳片を製造すること、および、当該高マンガン鋼鋳片を鋼片または鋼板に熱間圧延するに際し、圧延時の表面傷の発生を抑制しながら、高マンガン鋼鋼片または鋼板を製造することには影響しない。
【００２８】
上記以外の残部は、鉄および不可避的不純物である。このような成分組成の溶鋼を連続鋳造して得られた鋳片を観察した結果、以下の知見を得た。高マンガン鋼は、オーステナイト単相鋼であるので、大きな結晶粒径のオーステナイト組織が鋳片表面から生成される。オーステナイト粒径が粗大なため、一般鋼に比較して高温延性が低いことに加え、ＰやＳ等の不純物元素が結晶粒界に濃化する。この不純物元素の濃化によって結晶粒界が脆弱となり、この脆弱な結晶粒界を伝播する形で表面割れが発生する。
【００２９】
さらに、高マンガン鋼は、鋼中のＭｎ濃度が高くＳとの反応性が高いのでＭｎＳの生成が一般鋼よりも顕著となる。Ｍ２３Ｃ６炭化物（Ｍ：Ｍｎ、Ｃｒ、Ｆｅ、Ｍｏ）も生成する。これらの析出物は、高マンガン鋼の結晶粒界に析出しやすく、粗大な硫化物や炭化物の析出物が結晶粒界に集中して析出した場合にも結晶粒界が脆弱となって表面割れが発生する。
【００３０】
したがって、連続鋳造および熱間圧延での表面割れを抑制するには、結晶粒径を微細化し、不純物元素の濃化による結晶粒界の脆弱化を回避することが重要になる。特にオーステナイト単相鋼である高マンガン鋼は、固相線温度直下からオーステナイト組織が急激に発達するので、ピンニング核となる介在物を少なくとも固相線温度までに析出させておくことが重要になる。さらに、割れに対して有害となる粗大な硫化物や炭化物の析出物が結晶粒界に集中して析出することを抑制し、結晶粒内に微細析出させることで粒界に集中する歪を分散させることも重要になる。
【００３１】
ＭｎＳの生成を抑制する方法として、鋼にＣａを添加する方法が知られている。Ｃａの添加によるＭｎＳ生成の抑制は、耐サワーラインパイプ用鋼などで行われている。Ｃａ添加の指標としては、Ｃａ／Ｓ、ＡＣＲ指標（原子濃度比指標）が知られている。ＭｎＳの生成の抑制には、ＣａをＣａ／Ｓ＞２を満たすように添加することや、下記（４）式を満たすように添加することが有効であることが知られている。
【００３２】
１≦ＡＣＲ＜３・・・（４）
上記ＡＣＲは、下記（２）式で算出される。
【００３３】
ＡＣＲ＝｛［％Ｃａ］−（０．１８＋１３０×［％Ｃａ］）×［％Ｏ］｝／（１．２５×［％Ｓ］）・・・（２）
上記（２）式の［％Ｃａ］はタンディッシュにおける溶鋼中のＣａの含有量（質量％）であり、［％Ｏ］は、タンディッシュにおける溶鋼中のＯの含有量（質量％）であり、［％Ｓ］はタンディッシュにおける溶鋼中のＳの含有量（質量％）である。
【００３４】
Ｃａの添加により、溶鋼中のＡｌ２Ｏ３介在物がＣａＯ・Ａｌ２Ｏ３酸化物に形態制御され、凝固時のＭｎＳの析出がＣａＳにより抑制される。この考えは高マンガン鋼にも適用できる。しかしながら、上記（４）式を満たすように高マンガン鋼の溶鋼にＣａを添加するとＣａＳ−ＭｎＳが溶鋼段階で生成する。溶鋼段階で生成したＣａＳ−ＭｎＳは、凝集合体しやすく浮上除去されやすい。凝固後に鋳片中に取り込まれた場合にも、結晶粒微細化のピンニング核となりにくい。
【００３５】
このため、本発明に係る高マンガン鋼鋳片の製造方法では、高マンガン鋼溶鋼にＣａを添加し、タンディッシュにおける高マンガン鋼溶鋼のＣａ、ＯおよびＳの含有量が下記（１）式を満足するように成分組成を調整する。溶鋼の成分組成は、タンディッシュ内からサンプリングした溶鋼を成分分析して測定できる。
【００３６】
０．４≦ＡＣＲ≦１．４・・・（１）
上記ＡＣＲは、上記（２）式で算出される。
【００３７】
これにより、ＣａＯ・ＭｎＯ・Ａｌ２Ｏ３介在物を高マンガン鋼の液相線温度（以後、ＴＬＬと記載する）から固相線温度（以後、ＴＳＬと記載する）までの間に析出させることができる。ＴＬＬからＴＳＬまでの間に析出する介在物は、鋳片内の結晶粒内および結晶粒界に微細分散されて析出する。完全凝固後に析出するＭｎＳ、ＣａＳおよびＭ２３Ｃ６は、ＣａＯ・ＭｎＯ・Ａｌ２Ｏ３析出物の周囲にも析出するので、ＭｎＳやＭ２３Ｃ６が微細分散される。これにより、粗大な硫化物や炭化物が結晶粒界に析出することが抑制され、粒界割れに起因する表面割れの発生が大きく抑制される。
【００３８】
さらに、結晶粒内に微細分散された上記析出物は、結晶粒微細化のピンニング核としても作用するので、結晶粒径が微細化され、不純物元素の濃化による結晶粒界の脆弱化も回避できる。この結果、結晶粒界割れに起因する表面割れの発生がさらに抑制される。
【００３９】
一方、タンディッシュにおける高マンガン鋼溶鋼のＣａ、ＯおよびＳの含有量がＡＣＲ＜０．４となるようにすると、Ｃａの添加量が少なすぎるため、微細なＣａＯ・ＭｎＯ・Ａｌ２Ｏ３介在物が生成されず、ＭｎＳは、凝固後の結晶粒界に主に生成する。ＡＣＲ＞１．４の場合には、溶鋼段階でＣａＳが生成しやすくなるので、結晶粒径微細化のピンニング核として機能せず、結晶粒径を微細化できない。タンディッシュにおける高マンガン鋼溶鋼のＣａ、ＯおよびＳの含有量は、下記（５）式を満たすことが好ましく、これにより、微細なＭｎＳによるピンニング効果が高められ、結晶粒径をより微細化できる。
【００４０】
０．４≦ＡＣＲ≦０．９・・・（５）
ＣａＯ・ＭｎＯ・Ａｌ２Ｏ３を析出させる温度は、ＴＬＬからＴＳＬまでの間であって、高マンガン鋼溶鋼の固相率が０．３以上となる温度とすることが好ましい。固相率０．３以上は、溶鋼の流動限界固相率に近く、析出した介在物が溶鋼に流されることなく析出した位置に留まるからである。固相率とは、鋼のＴＬＬ以上で固相率＝０、鋼のＴＳＬ以下で固相率＝１．０と定義されるものである。
【００４１】
さらに、溶鋼にＴｉ、Ｎを添加して、ＭｇＯ、ＴｉＮを核に析出物を微細分散させてもよい。溶鋼にＴｉ、Ｎを添加して、１３００〜１４００℃の高温で溶解度積に到達させてＴｉＮを析出させ、当該析出物をピンニング核として結晶粒微細化を図るものである。ＭｇＯが存在すると微細なＴｉＮが安定して生成されるので、Ｔｉ、Ｎに加えＭｇを含有させることが有効である。高マンガン鋼の溶鋼のＴｉ、ＮおよびＭｇの含有量を変化させた実験を行い調査した結果、タンディッシュにおける高マンガン鋼の溶鋼のＴｉ、ＭｇおよびＮの含有量が下記（３）式を満たす場合に、凝固直後にＭｇＯ−ＴｉＮが結晶粒内に微細分散して析出することがわかった。
【００４２】
［％Ｔｉ］×［％Ｎ］×［％Ｍｇ］≧２．０×１０−８・・・（３）
上記（３）式において［％Ｔｉ］はタンディッシュにおける溶鋼中のＴｉの含有量（質量％）であり、［％Ｎ］はタンディッシュにおける溶鋼中のＮの含有量（質量％）であり、［％Ｍｇ］はタンディッシュにおける溶鋼中のＭｇの含有量（質量％）である。分析下限を考慮し、Ｔｉが無添加の場合であってもＴｉを０．０００１質量％とし、Ｍｇが無添加の場合であってもＭｇを０．０００１質量％とする。
【００４３】
ＭｇＯ−ＴｉＮは、ＣａＯ・ＭｎＯ・Ａｌ２Ｏ３析出物と同様に、その周囲にＭｎＳやＣａＳ−ＭｎＳが析出する形態をとる。このため、ＭｇＯ−ＴｉＮ析出物を結晶粒内に微細分散させることで粗大なＭｎＳ析出物が結晶粒界に析出することを抑制できる。ＭｇＯ−ＴｉＮ析出物がピンニング核として機能するので、結晶粒径がさらに微細化される。これにより、粒界割れに起因する表面割れの発生がさらに抑制される。
【００４４】
図１は、従来例および発明例における溶鋼から凝固過程の高マンガン鋼の介在物および析出物の生成挙動をまとめた図である。高マンガン鋼の溶鋼中の介在物は、酸化物であるＡｌ２Ｏ３−ＭｎＯ介在物であり、１５００〜１６００℃の溶鋼中に存在している。
【００４５】
Ｃａを添加しない従来例（比較例）では、結晶粒径微細化のピンニング核となるＣａＯ・ＭｎＯ・Ａｌ２Ｏ３介在物が生成されず結晶粒径の微細化がなされない。さらに、凝固後の結晶粒界にＭｎＳやＭ２３Ｃ６が粗大な析出物となって析出する。この結果、結晶粒界が脆弱となって表面割れが顕著になる。
【００４６】
これに対し、本発明例では、Ｃａを添加してタンディッシュにおける高マンガン鋼溶鋼のＣａ、ＯおよびＳの含有量が上記（１）式を満足するように成分組成を調整する。これにより、Ａｌ２Ｏ３−ＭｎＯ介在物は、ＴＬＬからＴＳＬの間にＣａＯ・ＭｎＯ・Ａｌ２Ｏ３介在物となって結晶粒内および結晶粒界に微細分散されて析出する。
【００４７】
さらに、本発明例では、Ｔｉ、ＭｇおよびＮを添加して、タンディッシュにおける高マンガン鋼溶鋼のＴｉ、ＭｇおよびＮの含有量が上記（３）式を満たすように成分組成を調整する。これにより、ＭｇＯ−ＴｉＮ介在物は、ＴＬＬからＴＳＬの間に結晶粒内および結晶粒界に微細分散されて析出する。
【００４８】
その後に析出するＭｎＳおよびＣａＳやＭ２３Ｃ６は、ＣａＯ・ＭｎＯ・Ａｌ２Ｏ３析出物およびＭｇＯ−ＴｉＮ析出物の周囲に析出するので、ＭｎＳ析出物が結晶粒内に分散され、粗大なＭｎＳ析出物が結晶粒界に集中して析出することが抑制される。
【００４９】
さらに、結晶粒内に分散された微細な析出物は、結晶粒径微細化のピンニング核として機能するので結晶粒径も微細化される。この粗大なＭｎＳ析出物の結晶粒界への析出抑制と結晶粒微細化により高マンガン鋼の鋳片製造時の表面割れが抑制され、高マンガン鋼鋳片を連続鋳造する際、および、当該鋳片を熱間圧延して鋼片または鋼板を製造する際の表面割れが抑制される。
【実施例】
【００５０】
１５０トン転炉、電極加熱式取鍋精錬炉およびＲＨ真空脱ガス装置を用いて高マンガン鋼を溶製し、溶鋼成分、温度を調整した後に容量３０トンのタンディッシュを用い、湾曲半径１０．５ｍＲの湾曲連続鋳造機を用いて断面サイズ１２５０ｍｍ幅×２５０ｍｍ厚の鋳片を連続鋳造した。鋳造速度は０．７〜０．９ｍ／ｍｉｎの範囲とし、２次冷却水量は０．３〜０．６Ｌ／ｋｇの範囲とした。その後、鋳片を徐冷により一旦冷片に降ろし、所定の目標温度になるように、所定の時間、加熱炉内に鋳片を装入した後、全圧下率４８％で熱間圧延して鋼片を製造した。圧延後の鋼片の表面割れの有無の調査を浸透液試験（ＰＴ）により実施した。【００５１】
発明例１〜３９におけるタンディッシュからサンプリングした溶鋼の成分組成、（１）式および（３）式の計算値および表面割れの調査結果を表１に示す。【００５２】
【表１】
2020189762.tif 000003
【００５３】
表１に示すように、（１）式を満足する発明例１〜３９の高マンガン鋼では、熱間圧延後の鋼片の表面割れは軽微または表面割れ無しであった。さらに、（１）式および（３）式を満足する発明例１、２、５〜１５、２７、２９〜３９の高マンガン鋼では、熱間圧延後の鋼片の表面割れは無しであった。発明例１〜３９において、鋳造後の鋳片の凝固組織調査を行った所、結晶粒が通常の場合よりも微細化していることが確認された。【００５４】
比較例１〜７０におけるタンディッシュからサンプリングした溶鋼の成分組成、上記（１）式および（３）式の計算値および表面割れの調査結果を表２と表３に示す。【００５５】
【表２】
2020189762.tif 000004
【００５６】
【表３】
2020189762.tif 000005
【００５７】
表２、３に示すように、上記（１）式を満足しない比較例１〜７０の高マンガン鋼では、熱間圧延後の鋼片に表面割れが発生し、いずれもグラインダーによる重度な手入れ作業が必要となりコストならびに工程上の負荷が多大であった。【００５８】
これらの結果から、タンディッシュにおける溶鋼の成分組成が上記（１）式を満足することで、熱間圧延後の鋼片の表面割れを抑制できることが確認された。上記確認は鋳片から製造された鋼片によるものであるが、鋳片から製造される鋼板であっても同様に鋼板の表面割れを抑制できる。圧延後の鋼片に表面割れ無しもしくは軽微であったことから、連続鋳造された鋳片においても表面割れ無しもしくは表面割れが軽微であることがわかる。このように、タンディッシュにおける溶鋼の成分組成が上記（１）式および上記（３）式を満足することで、熱間圧延後の鋼片の表面割れをさらに抑制できることが確認された。このように、圧延後の鋼片および鋼板の表面割れを抑制できれば、連続鋳造→加熱炉→本圧延といった直送製造プロセスが可能となり、エネルギーコストの大幅削減が可能となる。
【図１】
2020189762.tif 000006
【国際調査報告】
2020189762.tif 000007
2020189762.tif 000008
2020189762.tif 000009
2020189762.tif 000010